(57)【要約】【課題】  ｐＨ緩衝材料としてホウ酸を使用しないめっき液において、めっき処理工程でｐＨの安定性と電流効率の安定性とを向上させることである。【解決手段】  本発明のめっき液は、ｐＨ緩衝材料を混入して使用されるめっき液であって、前記ｐＨ緩衝材料として、リンゴ酸またはリンゴ酸塩が使用されるものである。そのリンゴ酸またはリンゴ酸塩が使用されることによって、環境汚染の問題を解消すると共に、めっき液のｐＨが設定された２．５〜５．７の範囲で安定し、しかも、その範囲においてめっき処理工程での電流効率が高い位置で安定し、良質な皮膜の形成が可能になる。【選択図】  図３
2005220403.tif 000002
【特許請求の範囲】
【請求項１】
ｐＨ緩衝材料を混入して使用されるめっき液であって、
前記ｐＨ緩衝材料として、リンゴ酸またはリンゴ酸塩が使用されるめっき液。
【請求項２】
硫酸ニッケルまたはスルファミン酸ニッケルを主成分とし、塩化ニッケルを副成分とすし、ｐＨ緩衝材料を混入して構成されためっき液であって、
前記ｐＨ緩衝材料として、リンゴ酸またはリンゴ酸塩が使用されるめっき液。
【請求項３】
純水１リットルに対して、硫酸ニッケルの含有量は１００〜４００ｇであり、塩化ニッケルの含有量は５〜８０ｇであり、ｐＨ調整剤によってｐＨ２．５〜５．７に調整され、  リンゴ酸は３〜２０ｇ混入されている
請求項２に記載のめっき液。
【請求項４】
純水１リットルに対して、硫酸ニッケルの含有量は２００〜３００ｇであり、塩化ニッケルの含有量は２０〜８０ｇであり、ｐＨ調整剤によってｐＨ３．５〜５に調整され、  リンゴ酸は３〜１０ｇ混入されている
請求項２または３に記載のめっき液。
【請求項５】
ｐＨ調整剤は、硫酸、スルファミン酸、水酸化ニッケルまたは炭酸ニッケルである
請求項２乃至４のいずれかに記載のめっき液。
【請求項６】
複合材が混入されている
請求項２乃至５のいずれかに記載のめっき液。
【請求項７】
複合材は、ダイヤモンド砥粒、ＣＢＮ砥粒、ＧＣ砥粒のいずれかを含む
請求項６に記載のめっき液。
【発明の詳細な説明】
【技術分野】
【０００１】
本発明は、例えば、装飾品、防食製品または機械部品、電子部品などの表面にニッケルめっきを施す場合等に使用されるめっき液に関するものである。
【背景技術】
【０００２】
この種のニッケルめっきを施すためのめっき液としては、例えば、硫酸ニッケルまたは塩化ニッケルが知られており、これらめっき液にｐＨ緩衝作用を行わせてｐＨを安定させるためと、めっき皮膜の品質を改善させるために所要量のホウ酸を加えたワット液として使用することが不可欠なものとなっており、そのこと自体はこの種めっき業界において周知の事項になっている。
【０００３】
そして、この種のめっき工程においては、めっき処理工程と、そのめっき処理工程後の洗浄処理工程とがあり、ホウ酸を加えためっき液でめっき処理をした製品または部品は水洗により洗浄処理される。この洗浄処理において使用された洗浄水は排水する際には有害成分の除去処理を一応行っているが、めっき液の他の成分と違ってホウ酸の除去は困難であって、その除去のためには更に余分な設備を付加する必要があり、それがめっきのコストに跳ね返ってくることから、完全に除去されない状態で排水されていた。
【０００４】
ところで、排水中にホウ酸またはホウ素が含まれた状態で自然界に放出した場合に、環境ホルモンに影響を与え、特に、排水された洗浄水が川から海に流出することから、その流出領域に生息する水生動物のホルモンに悪影響（例えば、雌化する等）を及ぼすという問題点を有している。
【０００５】
そのために、ｐＨ緩衝材料としてホウ酸を使用しないめっき液の開発が強く要望されており、ホウ酸の代わりにクエン酸ニッケルまたはクエン酸を含有させるめっき液が出現した。このクエン酸を使用しためっき液は、クエン酸ニッケルの含有量が２４〜４２ｇ／Ｌとするか、またはクエン酸の含有量が１２〜２１ｇ／Ｌであるとし、ｐＨが３〜５であることを開示している。
【特許文献１】特許第３２６１６７６号公報
【０００６】
しかしながら、クエン酸ニッケルまたはクエン酸を使用しためっき液は、環境ホルモンに影響を与えない点では好ましいものであるが、めっき液としてｐＨの安定性が悪いばかりでなく、ｐＨ３〜５の間でも僅かなｐＨの変化によって電流効率が変化するので、その電流効率の変化はめっき処理工程における皮膜形成に好ましくないのである。要するに、電流効率の安定性が悪いという問題点を有している。
【発明の開示】
【発明が解決しようとする課題】
【０００７】
従来例のｐＨ緩衝材料としてホウ酸を使用しないめっき液において、解決しようとする課題は、めっき処理工程においてｐＨの安定性と電流効率の安定性とを向上させためっき液を提供することである。
【課題を解決するための手段】
【０００８】
本発明に係る第１の発明は、ｐＨ緩衝材料を混入して使用されるめっき液であって、前記ｐＨ緩衝材料として、リンゴ酸またはリンゴ酸塩が使用されること、を最も主要な特徴とするめっき液である。
【０００９】
本発明に係る第２の発明は、硫酸ニッケルまたはスルファミン酸ニッケルを主成分とし、塩化ニッケルを副成分とし、ｐＨ緩衝材料を混入して構成されためっき液であって、前記ｐＨ緩衝材料として、リンゴ酸またはリンゴ酸塩が使用されること、を特徴とするめっき液である。
【００１０】
本発明に係る第２の発明のめっき液は、純水１リットルに対して、硫酸ニッケルの含有量は１００〜４００ｇであり、塩化ニッケルの含有量は５〜８０ｇであり、ｐＨ調整剤によってｐＨ２．５〜５．７に調整され、リンゴ酸は３〜２０ｇ混入されていること；純水１リットルに対して、硫酸ニッケルの含有量は２００〜３００ｇであり、塩化ニッルの含有量は２０〜８０ｇであり、ｐＨ調整剤によってｐＨ３．５〜５に調整され、リンゴ酸は３〜１０ｇ混入されていること；ｐＨ調整剤は、硫酸、スルファミン酸、水酸化ニッケルまたは炭酸ニッケルであること；複合材が混入されていること；複合材は、ダイヤモンド砥粒、ＣＢＮ砥粒、ＧＣ砥粒のいずれかを含むこと、を付加的な要件として含むものである。
【発明の効果】
【００１１】
本発明に係るめっき液においては、ｐＨ緩衝材料として、リンゴ酸またはリンゴ酸塩が使用されることによって、環境汚染の問題を解消すると共に、めっき液のｐＨが設定された２．５〜５．７の範囲で安定し、しかも、その範囲においてめっき処理工程での電流効率が高い位置で安定し、良質な皮膜の形成が可能になるのである。
【発明を実施するための最良の形態】
【００１２】
本発明は、めっき液のｐＨ緩衝材料として、環境ホルモンに悪影響を与えるホウ酸またはホウ酸塩を使用しないで、リンゴ酸またはリンゴ酸塩を使用するものであって、硫酸、スルファミン酸、水酸化ニッケルまたは炭酸ニッケルなどのｐＨ調整剤を使用してめっき液のｐＨを２．５〜５．７の範囲に調整するものである。
この場合に、めっき液としては、例えば、純水１リットルに対して、硫酸ニッケルの含有量は１００〜４００ｇで、塩化ニッケルの含有量は５〜８０ｇで、リンゴ酸は３〜２０ｇ混入させていることで、環境汚染の問題を完全にクリヤーし、しかも、めっき液のｐＨが設定された範囲で安定すると共に、その範囲においてめっき処理工程での電流効率が高い位置で安定し、良質な皮膜の形成が可能になること、実現化したものである。
更に、このめっき液に、ダイヤモンド砥粒、ＣＢＮ砥粒、ＧＣ砥粒などの複合材のいずれかを含むようにしたことにより、例えば、ダイシング装置に使用されるブレードの製造を容易にしたものである。
なお、本発明で言うリンゴ酸塩としては、例えば、リンゴ酸ナトリウム、リンゴ酸カリウムなどであり、要するにリンゴ酸が主体となる化合物である。そして、以下の実施例ではリンゴ酸を使用した例を挙げて説明するが、リンゴ酸塩を使用した場合でも、実質的にほぼ同様の効果が得られるのである。
【実施例１】
【００１３】
本発明に係るめっき液は、ｐＨ緩衝材料が使用されている全てのめっき液に対応できるものであるが、一例としてニッケルめっき用のめっき液について説明する。
基本的には、純水１リットルに対して、結晶状態で１００〜４００ｇの硫酸ニッケルを溶解含有させると共に、結晶状態で５〜８０ｇの塩化ニッケルを溶解含有させ、ｐＨ調整剤として結晶状態の１〜４ｇの水酸化ニッケルを溶解含有させてｐＨが２．５〜５．７の範囲に調整され、これにｐＨ緩衝材料として結晶状態の３〜２０ｇのリンゴ酸を溶解混入させてニッケルめっき用のめっき液が得られる。
【００１４】
めっき液の主成分である硫酸ニッケルの含有量は、純水１リットルに対して１００ｇ以下であると、陰極側となる被めっき部材面に充分なニッケルイオンを供給することができず、結果的には電流効率が低下し焦げ現象や条跡（縞模様）の発生が生じて均一な皮膜が形成できない。また、４００ｇ以上であると、めっき液の濃度が高くなるのでピットまたはピンホールが生じ易くなり均一で良好な皮膜が形成できない。従って、硫酸ニッケルの含有量は１００〜４００ｇの範囲で使用可能である。
【００１５】
また、めっき液の副成分である塩化ニッケルの含有量は、純水１リットルに対して５ｇ以下であると、前記硫酸ニッケルの含有量にもよるが、電流効率が低下し陽極側となるニッケル板の溶解が不十分で陰極側に充分なニッケルイオンを供給することができない。また、８０ｇ以上では、やはり前記硫酸ニッケルの含有量にもよるが、めっき液の濃度が高くなると共に、陽極側の溶解効率が高くなってストレスのある皮膜が形成されるようになるのである。従って、塩化ニッケルの含有量は５〜８０ｇの範囲で使用可能なのである。なお、硫酸ニッケルの含有量を考慮して、例えば、硫酸ニッケルの含有量が上限側にある時には塩化ニッケルの含有量を下限側にし、硫酸ニッケルの含有量が下限側にある時には塩化ニッケルの含有量を上限側にするように配慮して調整すれば、好ましいめっき液となるのである。
【００１６】
更に、ｐＨ調整剤として使用される水酸化ニッケルは、めっき液のｐＨが２．５〜５．７の範囲になるように、１〜４ｇの間で含有させるものであるが、ｐＨが２．５以下になると、陰極側、即ち、被めっき部材面に水素発生反応が多くなってピットやピンホールが生じやすくなる。ｐＨが５．７以上になると、焦げ現象が生ずる場合がある。従って、好ましくはｐＨが３．５〜５の範囲になるように含有量を選択した方が良い。また、水酸化ニッケル以外に、例えば、硫酸、スルファミン酸または炭酸ニッケルなどもｐＨ調整剤として使用することができる。
【００１７】
ｐＨ緩衝材料として溶解混入させるリンゴ酸は、３〜２０ｇの範囲であって、めっき液のｐＨを緩衝する作用を有し、調整したｐＨが変動しないように抑制するものである。そして、３ｇ以下であると緩衝作用が低下してｐＨが変動するという不都合が生じ、２０ｇ以上になるとｐＨの変動は抑制されるもののめっき液の電流効率が徐々に低下するという不都合が生ずるのである。
【００１８】
次に、本発明に係るめっき液について幾つかの実験例を挙げて検証する。
［実験１］
（１）純水１リットルに対して硫酸ニッケル２４０ｇと、塩化ニッケル４５ｇと、ｐＨ調整剤として水酸化ニッケルとを混入して、ｐＨを４．２に調整した基本成分のめっき液を準備する。
（２）この基本成分のめっき液中にリンゴ酸の結晶を２ｇ、４ｇ、６ｇ、１０ｇ、２０ｇ、４０ｇ、６０ｇ、８０ｇをそれぞれ混入した８種類のめっき液を作成する。
（３）各めっき液にそれぞれニッケル板を浸漬すると共に、１０ｃｍ角の銅板を浸漬し、ニッケル板にプラスの電極、銅板にマイナスの電極を接続して１Ａの電流を５分間通電して銅板にニッケルめっきを施す。
（４）５分後にそれぞれのめっき液のｐＨを測定しグラフを作成した（グラフ１）。
（５）リンゴ酸の量を１ｇづつ増やしながら１ｇ／リットル間隔で電流効率を計測してグラフを作成した（グラフ２）。
（考察）
グラフ１から理解できるように、リンゴ酸を３ｇ混入したところからめっき液のｐＨが安定し、好ましくは６ｇ混入から更に安定する。また、電流効率が低いとめっき層に欠陥が生じることが周知であり、グラフ２から解るように、電流効率が１００〜９９．４％を示す３〜２０ｇの範囲の混入まで使用でき、更に好ましくは、電流効率が１００％を示す３〜１０ｇの混入が好ましい範囲である。
【００１９】
［実験２］
（１）めっき液は、上記実験１の（１）（２）で作成した８種類のめっき液を準備する。（２）めっき層の状態を検出するために銅板を所定の角度に傾斜させて各めっき液中に浸漬し、垂直に立設させて浸漬したニッケル板と非平行に且つ両板の間隔が下から上に拡がるように位置付けし、ニッケル板にプラス電極を銅板にマイナス電極を接続して１Ａの電流を５分間通電してハルセル試験を実施した。
（３）各めっき液から銅板を取り出して電流密度の変化とめっきの状態を横軸に表し、リンゴ酸の含有量を縦軸にしてグラフを作成した（グラフ３）。
（考察）
グラフ３から理解できるように、リンゴ酸の含有量が８０ｇを越えると鈍い光沢と半光沢の比率が安定する。従って、リンゴ酸を８０ｇ以上混入する必要はない。
【００２０】
［実験３］
（１）純水１リットルに対して硫酸ニッケル２４０ｇと、塩化ニッケル４５ｇとを溶解した基本成分のめっき液を準備する。
ａ．上記基本成分のめっき液中に、リンゴ酸の結晶を６ｇ溶解混入してリンゴ酸浴を作成する。
ｂ．比較例１として、上記基本成分のめっき液中に、ホウ酸を３０ｇ混入してワット浴を形成する。
ｃ．比較例２として、上記基本成分のめっき液中に、クエン酸を１５ｇ混入してクエン酸浴を形成する。
（２）上記リンゴ酸浴、ワット浴、クエン酸浴のそれぞれの浴に水酸化ニッケルを混入してｐＨ２．３と、ｐＨ２．７と、ｐＨ３．３と、ｐＨ３．７と、ｐＨ４．３と、ｐＨ５．１と、ｐＨ５．７との７種類のリンゴ酸浴、ワット浴、クエン酸浴をそれぞれ作成する。（３）ｐＨを横軸にし電流効率を縦軸にしてｐＨごとの電流効率を検出してグラフを作成した（グラフ４）。
（考察）
グラフ４から明らかなように、ｐＨが２．３では、ワット浴の電流効率は９５％を超えておりめっき液として使用に耐えられるが、リンゴ酸浴とクエン酸浴は電流効率が９０％以下であって、めっき液として使用に耐えられないと認められる。
リンゴ酸浴の場合、ｐＨ２．５あたりから電流効率が９０％に達し、めっき液として使用に耐え得ると認められる。また、ｐＨ３．５あたりで電流効率が９７％に達し、ｐＨ５においては電流効率が略１００％に達する。
しかしながら、ｐＨ５．７を超えたあたりから水酸化ニッケルの結晶が析出し、りんごさん浴中に沈殿する現象が見られ、めっき液のバランスが崩れ始めるので、リンゴ酸浴におけるｐＨは２．５〜５．７の範囲が使用可能であり、好ましくはｐＨ３．５〜５の範囲に調整することが望ましい。
【００２１】
［実験４］
更に、リンゴ酸に代えてマレイン酸を使用した場合について上記実験２と同様の実験を行った。即ち、
（１）純水１リットルに対して硫酸ニッケル２４０ｇと、塩化ニッケル４５ｇと、ｐＨ調整剤として水酸化ニッケルとを混入して、ｐＨを４．２に調整した基本成分のめっき液を準備する。
（２）この基本成分のめっき液中にマレイン酸の結晶を６ｇ、１２ｇ、２４ｇ、４０ｇ、４８ｇ、６４ｇ、８８ｇをそれぞれ混入した７種類のめっき液を作成する。
（３）めっき層の状態を検出するために銅板を所定の角度に傾斜させて各めっき液中に浸漬し、垂直に立設させて浸漬したニッケル板と非平行に且つ両板の間隔が下から上に拡がるように位置付けし、ニッケル板にプラス電極を銅板にマイナス電極を接続して１Ａの電流を５分間通電してハルセル試験を実施した。
（４）各めっき液から銅板を取り出して電流密度の変化とめっきの状態を横軸に表し、マレイン酸の含有量を縦軸にしてグラフを作成した（グラフ５）。
（考察）
グラフ５から解るように、マレイン酸の含有量６〜４０ｇでもまだ焦げ現象が残っている。また、含有量が４０ｇを超えると焦げ現象は見られなくなるが、マレイン酸浴の電流効率が低下し、めっき液として使用に耐えられないものと認められる。従って、マレイン酸の使用はリンゴ酸に比べて劣ることは明らかである。
【００２２】
［実験５］
また、リンゴ酸に代えてフマル酸を使用した場合について上記実験２と同様の実験を行った。即ち、
（１）純水１リットルに対して硫酸ニッケル２４０ｇと、塩化ニッケル４５ｇと、ｐＨ調整剤として水酸化ニッケルとを混入して、ｐＨを４．２に調整した基本成分のめっき液を準備する。
（２）この基本成分のめっき液中にフマル酸の結晶を２ｇ、４ｇ、６ｇ、１０ｇ、１４ｇ、２０ｇ、２４ｇをそれぞれ混入した７種類のめっき液を作成する。
（３）めっき層の状態を検出するために銅板を所定の角度に傾斜させて各めっき液中に浸漬し、垂直に立設させて浸漬したニッケル板と非平行に且つ両板の間隔が下から上に拡がるように位置付けし、ニッケル板にプラス電極を銅板にマイナス電極を接続して１Ａの電流を５分間通電してハルセル試験を実施した。
（４）各めっき液から銅板を取り出して電流密度の変化とめっきの状態を横軸に表し、フマル酸の含有量を縦軸にしてグラフを作成した（グラフ６）。
（考察）
グラフ６から解るように、フマル酸の含有量が２〜１０ｇでもまた２０ｇ以上に増やしても焦げ現象が残っている。従って、その焦げ現象を解消させるためにフマル酸の含有量を多くすることでフマル酸浴は電流効率が低下し、めっき液として使用に耐えられないものと認められ、また、フマル酸の使用はリンゴ酸に比べて劣ることは明らかである。
【００２３】
［実験６］
更にまた、リンゴ酸に代えてグリコール酸を使用した場合について上記実験２と同様の実験を行った。即ち、
（１）純水１リットルに対して硫酸ニッケル２４０ｇと、塩化ニッケル４５ｇと、ｐＨ調整剤として水酸化ニッケルとを混入して、ｐＨを４．２に調整した基本成分のめっき液を準備する。
（２）この基本成分のめっき液中にフマル酸の結晶を２ｇ、４ｇ、６ｇ、１０ｇ、１２ｇ、１４ｇ、２０ｇ、３０ｇ、４０ｇをそれぞれ混入した９種類のめっき液を作成する。
（３）めっき層の状態を検出するために銅板を所定の角度に傾斜させて各めっき液中に浸漬し、垂直に立設させて浸漬したニッケル板と非平行に且つ両板の間隔が下から上に拡がるように位置付けし、ニッケル板にプラス電極を銅板にマイナス電極を接続して１Ａの電流を５分間通電してハルセル試験を実施した。
（４）各めっき液から銅板を取り出して電流密度の変化とめっきの状態を横軸に表し、フマル酸の含有量を縦軸にしてグラフを作成した（グラフ７）。
（考察）
グラフ７から解るように、グリコール酸の含有量が２〜１４ｇでもまだ焦げ現象と条跡が見られ、２０ｇを超えても焦げ現象が残っている。従って、その焦げ現象を解消させるためにグリコール酸の含有量を多くすることでグリコール酸浴は電流効率が低下し、めっき液として使用に耐えられないものと認められ、また、グリコール酸の使用はリンゴ酸に比べて劣ることは明らかである。
【実施例２】
【００２４】
次に、本発明に係るめっき液を使用してダイヤモンド砥石の製造例について説明する。
まず、純水１リットルに対して硫酸ニッケル２４０ｇと、塩化ニッケル４５ｇと、ｐＨ調整剤として水酸化ニッケルとを混入して、ｐＨを４．２に調整した基本成分のめっき液を準備し、この基本成分のめっき液中にリンゴ酸の結晶を６ｇ溶解混入してリンゴ酸浴を作成する。
【００２５】
このように作成されたリンゴ酸浴は、図８に示したように、所要の大きさのめっき槽１内に収納すると共に、そのリンゴ酸浴２リットルに対して粒径２〜４μｍのダイヤモンド砥粒３を約５０ｇ混入する。そして、リンゴ酸浴２中にニッケル板４を略垂直状態に浸漬すると共に、円盤状のアルミ基台（被めっき材）５を水平に浸漬する。このアルミ基台５は、ニッケルめっき層を成長させる外周部分５ａを残して他の部分は全てマスキング６が施され、ニッケルめっき層を成長させる部分５ａを上向きにして水平に浸漬する。
【００２６】
そして、めっき槽１の外部に設けた電源７から、ニッケル板４にはプラスの電極を接続し、アルミ基台５にはマイナスの電極を接続し、攪拌手段８によりリンゴ酸浴２を攪拌しながら電源７から１Ａの直流電流を印加し、アルミ基台５のマスキング６が施されていない外周部分５ａにダイヤモンド砥粒を少しづつ堆積させニッケルめっきで固定しながら約１時間に渡ってニッケルめっき層９を電鋳成長させる。従って、ニッケルめっき層９は、要するに電鋳物と言うことができる。
【００２７】
ニッケルめっき層９の成長が終了した後に、めっき槽１からアルミ基板５を取り出し、図９に示したように、マスキング６を除去し、アルミ基板５の外周を仮想線ａで示した位置までエッチングすることにより、外周に成長したニッケルめっき層９、即ち、電鋳物９の一部を突出させ、その電鋳物９がいわゆる「切削刃」と称される、図１０に示すような、ハブブレードが製造できるのである。
【００２８】
使用済みのリンゴ酸浴２は、内部に混入したダイヤモンド砥粒３を濾過した後に、中和して廃棄するが、リンゴ酸は果実酸であるからホウ酸のように環境を汚染する虞は全くないのである。
【産業上の利用可能性】
【００２９】
本発明に係るめっき液は、めっき液のｐＨ緩衝材料として、環境ホルモンに悪影響を与えるホウ酸またはホウ酸塩を使用しないで、リンゴ酸またはリンゴ酸塩を使用するものであって、硫酸、スルファミン酸、水酸化ニッケルまたは炭酸ニッケルなどのｐＨ調整剤を使用してめっき液のｐＨを２．５〜５．７の範囲に調整する。この場合に、めっき液としては、例えば、純水１リットルに対して、硫酸ニッケルの含有量は１００〜４００ｇで、塩化ニッケルの含有量は５〜８０ｇで、リンゴ酸は３〜２０ｇ混入させていることで、環境汚染の問題を完全にクリヤーし、しかも、めっき液のｐＨが設定された範囲で安定すると共に、その範囲においてめっき処理工程での電流効率が高い位置で安定し、良質な皮膜の形成が可能になるのであって、ｐＨ緩衝材料を混入して使用される全てのめっき液に広く利用することができるのである。
【図面の簡単な説明】
【００３０】
【図１】本発明に係るめっき液において、りんご酸の混入量とｐＨとの関係を実験した結果のグラフである。
【図２】同実験において、りんご酸の混入量と電流効率との関係を測定して示したグラフである。
【図３】同実験において、りんご酸の混入量と銅板へのめっき層の形成状態を検出して示したグラフである。
【図４】本発明に係るめっき液と、公知の２種類のめっき液を比較例１、２とし、各めっき液のｐＨと電流効率との関係を実験した結果のグラフである。
【図５】本発明に係る基本成分のめっき液に対して、りんご酸の代わりにマレイン酸を混入した場合の銅板へのめっき層の形成状態を検出して示したグラフである。
【図６】本発明に係る基本成分のめっき液に対して、りんご酸の代わりにフマル酸を混入した場合の銅板へのめっき層の形成状態を検出して示したグラフである。
【図７】本発明に係る基本成分のめっき液に対して、りんご酸の代わりにグリコール酸を混入した場合の銅板へのめっき層の形成状態を検出して示したグラフである。
【図８】本発明に係るめっき液を使用して、ダイヤモンド砥石を製造する基本原理の製造方法を説明するための説明図である。
【図９】同製造方法によってめっき層を形成した後の被めっき物であるアルミ基台を示す側面図である。
【図１０】同アルミ基台の外周をエッチングしてめっき層の一部を突出させて製造したハブブレードを示す斜視図である。
【符号の説明】
【００３１】
１  めっき槽；  ２  リンゴ酸浴；  ３  ダイヤモンド砥粒
４  ニッケル板；  ５  アルミ基台；  ６  マスキング
７  電源（直流）  ８  攪拌手段；  ９  ニッケルめっき層（電鋳物）。
【図１】
2005220403.tif 000003
【図２】
2005220403.tif 000004
【図３】
2005220403.tif 000005
【図４】
2005220403.tif 000006
【図５】
2005220403.tif 000007
【図６】
2005220403.tif 000008
【図７】
2005220403.tif 000009
【図８】
2005220403.tif 000010
【図９】
2005220403.tif 000011
【図１０】
2005220403.tif 000012